(57)【要約】【課題】金属元素含有粉の分散性に優れたペーストを提供すること。【解決手段】ペーストは、金属元素含有粉と、樹脂組成物と、を備え、２５℃における樹脂組成物の粘度が、５Ｐａ・ｓ以上３０Ｐａ・ｓ以下であり、樹脂組成物の質量が、Ｍと表され、金属元素含有粉の質量が、ｍと表され、ｍ／（ｍ＋Ｍ）が０．９５以上１．００未満である。【選択図】なし【特許請求の範囲】
【請求項１】
金属元素含有粉と、樹脂組成物と、を備え、
２５℃における前記樹脂組成物の粘度が、５Ｐａ・ｓ以上３０Ｐａ・ｓ以下であり、
前記樹脂組成物の質量が、Ｍと表され、
前記金属元素含有粉の質量が、ｍと表され、
ｍ／（ｍ＋Ｍ）が０．９５以上１．００未満である、
ペースト。
【請求項２】
前記樹脂組成物が熱硬化性樹脂を含む、
請求項１に記載のペースト。
【請求項３】
前記樹脂組成物がエポキシ樹脂を含む、
請求項１又は２に記載のペースト。
【請求項４】
前記樹脂組成物が熱可塑性樹脂を含む、
請求項１〜３のいずれか一項に記載のペースト。
【請求項５】
前記樹脂組成物がアクリル樹脂を含む、
請求項１〜４のいずれか一項に記載のペースト。
【請求項６】
前記アクリル樹脂の重量平均分子量が５０万以上１５０万以下である、
請求項５に記載のペースト。
【請求項７】
前記アクリル樹脂がグリシジル基を有する、
請求項５又は６に記載のペースト。
【請求項８】
前記樹脂組成物がフェノール樹脂を含む、
請求項１〜７のいずれか一項に記載のペースト。
【請求項９】
互いに比重が異なる少なくとも二種類の前記金属元素含有粉を含む、
請求項１〜８のいずれか一項に記載のペースト。
【請求項１０】
前記金属元素含有粉が磁性粉である、
請求項１〜９のいずれか一項に記載のペースト。
【請求項１１】
前記樹脂組成物が硬化剤及び硬化促進剤を含む、
請求項１〜１０のいずれか一項に記載のペースト。
【発明の詳細な説明】
【技術分野】
【０００１】
本発明は、ペーストに関する。
【背景技術】
【０００２】
金属粉末及び樹脂組成物を含むペーストは、金属粉末の諸物性に応じて、例えば、インダクタ、電磁波シールド、又はボンド磁石等の多様な工業製品の原材料として利用される。（下記特許文献１〜３参照。）
【先行技術文献】
【特許文献】
【０００３】
【特許文献１】特開２００４−３１７８６号公報
【特許文献２】特開平８−２７３９１６号公報
【特許文献３】特開平１−２６１８９７号公報
【発明の概要】
【発明が解決しようとする課題】
【０００４】
ペーストに含まれる金属粉末の比重が大きいほど、金属粉末はペースト中に分散し難く、時間の経過に伴ってペースト中の金属粉末が沈降し易い。このように金属粉末が均一に分散していないペーストから作製された工業製品は、金属粉末に由来する所望の性能を具備することができないことがある。比重の異なる複数種の金属粉末がペーストに含まれる場合、上記の同様の問題が起き易い。
【０００５】
本発明は、上記事情に鑑みてなされたものであり、金属元素含有粉の分散性に優れたペーストを提供することを目的とする。
【課題を解決するための手段】
【０００６】
本発明の一側面に係るペーストは、金属元素含有粉と、樹脂組成物と、を備え、２５℃における樹脂組成物の粘度が、５Ｐａ・ｓ以上３０Ｐａ・ｓ以下であり、樹脂組成物の質量が、Ｍと表され、金属元素含有粉の質量が、ｍと表され、ｍ／（ｍ＋Ｍ）が０．９５以上１．００未満である。
【０００７】
本発明の一側面においては、樹脂組成物が熱硬化性樹脂を含んでよい。
【０００８】
本発明の一側面においては、樹脂組成物がエポキシ樹脂を含んでよい。
【０００９】
本発明の一側面においては、樹脂組成物が熱可塑性樹脂を含んでよい。
【００１０】
本発明の一側面においては、樹脂組成物がアクリル樹脂を含んでよい。
【００１１】
本発明の一側面においては、アクリル樹脂の重量平均分子量が５０万以上１５０万以下であってよい。
【００１２】
本発明の一側面においては、アクリル樹脂がグリシジル基を有してよい。
【００１３】
本発明の一側面においては、樹脂組成物がフェノール樹脂を含んでよい。
【００１４】
本発明の一側面に係るペーストは、互いに比重が異なる少なくとも二種類の金属元素含有粉を含んでよい。
【００１５】
本発明の一側面においては、金属元素含有粉が磁性粉であってよい。
【００１６】
本発明の一側面においては、樹脂組成物が硬化剤及び硬化促進剤を含んでよい。
【発明の効果】
【００１７】
本発明によれば、金属元素含有粉の分散性に優れたペーストが提供される。
【発明を実施するための形態】
【００１８】
以下、本発明の好適な実施形態について説明する。ただし、本発明は下記実施形態に何ら限定されるものではない。
【００１９】
本実施形態に係るペーストは、金属元素含有粉と、樹脂組成物と、を備える。ペーストは、金属元素含有粉と、樹脂組成物と、溶媒と、からなっていてよい。金属元素含有粉とは、例えば、金属単体、合金及び金属化合物からなる群より選ばれる少なくとも一種の粉末であってよい。樹脂組成物とは、ペーストに含まれる全成分のうち金属元素含有粉及び溶媒を除く残りの成分（不揮発性成分）である。例えば、樹脂組成物は、樹脂に加えて、硬化剤及び硬化促進剤を含んでよい。例えば、樹脂組成物は、樹脂に加えて、添加剤を含んでもよい。添加剤とは、樹脂組成物のうち、樹脂、硬化剤及び硬化促進剤を除く残部の成分である。添加剤とは、例えば、カップリング剤又は難燃剤等であってよい。樹脂組成物は、樹脂、硬化剤、硬化促進剤及び添加剤を包含する成分であってよい。ペーストに含まれる溶媒は、例えば、有機溶媒及び無機溶媒のうち一方又は両方であってよい。
【００２０】
樹脂組成物は、一種の樹脂のみを含んでよい。樹脂組成物は、複数種の樹脂を含んでもよい。換言すれば、ペーストは一種以上の樹脂を含んでよい。樹脂組成物は、熱硬化性樹脂を含んでよい。熱硬化性樹脂は、例えば、エポキシ樹脂、フェノール樹脂及びポリアミドイミド樹脂からなる群より選ばれる少なくとも一種であってよい。樹脂組成物がエポキシ樹脂及びフェノール樹脂の両方を含む場合、フェノール樹脂はエポキシ樹脂の硬化剤として機能してもよい。樹脂組成物は、熱可塑性樹脂を含んでもよい。熱可塑性樹脂は、例えば、アクリル樹脂、ポリエチレン、ポリプロピレン、ポリスチレン、ポリ塩化ビニル、及びポリエチレンテレフタレートからなる群より選ばれる少なくとも一種であってよい。樹脂組成物は、熱硬化性樹脂及び熱可塑性樹脂の両方を含んでよい。樹脂組成物は、シリコーン樹脂を含んでもよい。
【００２１】
２５℃における樹脂組成物の粘度は、５Ｐａ・ｓ以上３０Ｐａ・ｓ以下である。２５℃における樹脂組成物の粘度は、５Ｐａ・ｓ以上２０Ｐａ・ｓ以下、５Ｐａ・ｓ以上１２Ｐａ・ｓ以下、１０Ｐａ・ｓ以上３０Ｐａ・ｓ以下、１０Ｐａ・ｓ以上２０Ｐａ・ｓ以下、１２Ｐａ・ｓ以上３０Ｐａ・ｓ以下、又は１２Ｐａ・ｓ以上２０Ｐａ・ｓ以下であってよい。以下に記載の「粘度」は、２５℃における粘度を意味する。
【００２２】
ペーストに含まれる樹脂組成物の粘度が５Ｐａ・ｓ未満である場合、ペースト内における金属元素含有粉の移動が樹脂組成物の粘性によって妨げられ難い。したがって、ペーストの攪拌によって金属元素含有粉を分散させたとしても、時間の経過に伴って金属元素含有粉がペースト内で移動し易い。例えば、時間の経過に伴って、ペースト内の金属元素含有粉が自重により沈降し易い。つまり、ペーストに含まれる樹脂組成物の粘度が５Ｐａ・ｓ未満である場合、金属元素含有粉がペースト中で均一に分散し難く、金属元素含有粉がペースト内で偏在し易い。特にペーストにおける金属元素含有粉の含有量が大きかったり、金属元素含有粉の比重又は比重差が大きかったりする場合、上記の原因により金属元素含有粉の分散性が損なわれ易い。一方、本実施形態に係るペーストに含まれる樹脂組成物の粘度は５Ｐａ・ｓ以上であるため、ペースト内での金属元素含有粉の移動が、樹脂組成物の高い粘性によって抑制される。したがって、ペーストの攪拌後においては、金属元素含有粉がペースト内で移動し難く、金属元素含有粉がペースト内で分散し易い。換言すれば、ペーストの組成が均一になり易い。金属元素含有粉の含有量が大きかったり、金属元素含有粉の比重が大きかったりしたとしても、上記のメカニズムにより、金属元素含有粉がペースト内で均一に分散し易く、ペースト内での金属元素含有粉の偏在（例えば、金属元素含有粉の沈降）が抑制され易い。樹脂組成物の粘度は、樹脂組成物に含まれる樹脂の組成、複数種の樹脂の組合せ及び配合比、並びに、樹脂組成物における硬化剤、硬化促進剤及び添加剤其々の組成及び配合比等によって自在に調整されてよい。なお、本発明に係る作用効果は上記の事項に限定されない。
【００２３】
ペーストにおける金属元素含有粉の分散性を向上させる観点において、樹脂組成物がエポキシ樹脂及びアクリル樹脂を含むことが好ましい。樹脂組成物が、エポキシ樹脂のみならず、エポキシ樹脂よりも分子量が大きく粘性の高いアクリル樹脂を含む場合、ペースト内の金属元素含有粉の移動が、アクリル樹脂の高い粘性によって抑制される。その結果、金属元素含有粉がペースト内で均一に分散し易い。樹脂組成物に含まれる樹脂は、エポキシ樹脂及びアクリル樹脂のみであってもよい。樹脂組成物は、エポキシ樹脂及びアクリル樹脂に加えて、更に別の樹脂（例えばフェノール樹脂）を備えてよい。ペーストがエポキシ樹脂及びアクリル樹脂を含む場合、ペーストに含まれるエポキシ樹脂の質量は、限定されないが、例えば、ペーストに含まれるエポキシ樹脂及びアクリル樹脂の質量の合計１００質量部に対して、３０〜９０質量部であってよい。ペーストがエポキシ樹脂及びアクリル樹脂を含む場合、ペーストに含まれるアクリル樹脂の質量は、限定されないが、例えば、ペーストに含まれるエポキシ樹脂及びアクリル樹脂の質量の合計１００質量部に対して、１０〜７０質量部であってよい。
【００２４】
樹脂組成物の質量が、Ｍと表され、且つ金属元素含有粉の質量が、ｍと表される場合、ｍ／（ｍ＋Ｍ）は、０．９５以上１．００未満である。換言すれば、Ｍ／（ｍ＋Ｍ）は、０より大きく０．０５以下である。ｍ／（ｍ＋Ｍ）は、０．９６以上１．００未満、０．９７以上１．００未満、０．９８以上１．００未満、０．９９以上１．００未満、０．９５以上０．９９以下、０．９５以上０．９８以下、又は０．９５以上０．９７以下であってよい。粘性に乏しい従来のペーストの場合、ｍ／（ｍ＋Ｍ）が大きいほど、ペースト内の金属元素含有粉は分散し難く、偏在・沈降し易い。一方、本実施形態によれば、ｍ／（ｍ＋Ｍ）が０．９５以上であっても、上記の通り、金属元素含有粉をペースト内で均一に分散させることができ、ペースト内での金属元素含有粉の偏在・沈降が抑制される。つまり、本実施形態によれば、ペーストにおける金属元素含有粉の割合が高い場合であっても、ペースト内の金属元素含有粉が均一に分散し易く、偏在・沈降し難い。ｍ／（ｍ＋Ｍ）・１００は、ペーストにおける金属元素含有粉の占積率といえる。つまり、本実施形態によれば、ペーストにおける金属元素含有粉の占有率が９５％以上である場合であっても、金属元素含有粉をペースト内で均一に分散させることができる。
【００２５】
エポキシ樹脂は、例えば、１分子中に２個以上のエポキシ基を有する樹脂であってよい。エポキシ樹脂は、例えば、ビフェニル型エポキシ樹脂、スチルベン型エポキシ樹脂、ジフェニルメタン型エポキシ樹脂、硫黄原子含有型エポキシ樹脂、ノボラック型エポキシ樹脂、ジシクロペンタジエン型エポキシ樹脂、サリチルアルデヒド型エポキシ樹脂、ナフトール類とフェノール類との共重合型エポキシ樹脂、アラルキル型フェノール樹脂のエポキシ化物、ビスフェノール型エポキシ樹脂、アルコール類のグリシジルエーテル型エポキシ樹脂、パラキシリレン及び／又はメタキシリレン変性フェノール樹脂のグリシジルエーテル型エポキシ樹脂、テルペン変性フェノール樹脂のグリシジルエーテル型エポキシ樹脂、シクロペンタジエン型エポキシ樹脂、多環芳香環変性フェノール樹脂のグリシジルエーテル型エポキシ樹脂、ナフタレン環含有フェノール樹脂のグリシジルエーテル型エポキシ樹脂、グリシジルエステル型エポキシ樹脂、グリシジル型又はメチルグリシジル型のエポキシ樹脂、脂環型エポキシ樹脂、ハロゲン化フェノールノボラック型エポキシ樹脂、ハイドロキノン型エポキシ樹脂、トリメチロールプロパン型エポキシ樹脂、及びオレフィン結合を過酢酸等の過酸で酸化して得られる線状脂肪族エポキシ樹脂からなる群より選ばれる少なくとも一種であってよい。エポキシ樹脂は、液体又は半固形であってもよい。ペーストは上記のうち一種のエポキシ樹脂を備えてよく、ペーストは上記のうち複数種のエポキシ樹脂を備えてもよい。エポキシ樹脂のエポキシ当量は、好ましくは２３０以下であってよい。エポキシ当量が２３０以下であるエポキシ樹脂がペーストに含まれる場合、硬化剤であるフェノール樹脂との反応で生じる単位重量当たりのＯＨ基が多くなり、疎水性の物質に対するペーストの耐性が向上し易い。
【００２６】
アクリル樹脂は、アクリル酸由来の構造単位（アクリルモノマー）及びメタクリル酸由来の構造単位（メタクリルモノマー）のうち少なくともいずれかを有する重合体又は共重合体である。アクリル樹脂は、例えば、ラジカル重合又はリビング重合によって形成されてよい。ペーストから形成される成形体の可撓性を向上させる観点から、アクリル樹脂のポリスチレン換算の重量平均分子量は、好ましくは５０万以上１５０万以下、より好ましくは６０万以上１００万以下であってよい。アクリルモノマーは、例えば、アクリロニトリル、エチルアクリレート、及びブチルアクリリレートからなる群より選ばれる少なくとも一種であってよい。メタクリルモノマーは、例えば、グリシジルメタクリレートであってよい。アクリル樹脂がグリシジル基を有していてよい。ペーストは上記のうち一種のアクリル樹脂を備えてよく、ペーストは上記のうち複数種のアクリル樹脂を備えてもよい。
【００２７】
上述の通り、金属元素含有粉は、例えば、金属単体、合金及び金属化合物からなる群より選ばれる少なくとも一種の粉末であってよい。合金は、固溶体、共晶及び金属間化合物からなる群より選ばれる少なくとも一種を含んでよい。合金とは、例えば、ステンレス鋼（Ｆｅ‐Ｃｒ系合金、Ｆｅ‐Ｎｉ‐Ｃｒ系合金等）であってよい。金属化合物とは、例えば、フェライト等の酸化物であってよい。金属元素含有粉は、一種の金属元素又は複数種の金属元素を含んでよい。金属元素含有粉に含まれる金属元素は、例えば、卑金属元素、貴金属元素、遷移金属元素、又は希土類元素であってよい。金属元素含有粉に含まれる金属元素は、例えば、鉄（Ｆｅ）、銅（Ｃｕ）、チタン（Ｔｉ）、マンガン（Ｍｎ）、コバルト（Ｃｏ）、ニッケル（Ｎｉ）、亜鉛（Ｚｎ）、アルミニウム（Ａｌ）、スズ（Ｓｎ）、クロム（Ｃｒ）、バリウム（Ｂａ）、ストロンチウム（Ｓｒ）、鉛（Ｐｂ）、銀（Ａｇ）、プラセオジム（Ｐｒ）、ネオジム（Ｎｄ）、サマリウム（Ｓｍ）及びジスプロシウム（Ｄｙ）からなる群より選ばれる少なくとも一種であってよい。金属元素含有粉は、金属元素以外の元素を含んでもよい。金属元素含有粉は、例えば、酸素（О）、ベリリウム（Ｂｅ）、リン（Ｐ）、ホウ素（Ｂ）、又はケイ素（Ｓｉ）を含んでもよい。金属元素含有粉は、磁性粉であってよい。金属元素含有粉は、軟磁性合金、又は強磁性合金であってよい。金属元素含有粉は、例えば、Ｆｅ‐Ｓｉ系合金、Ｆｅ‐Ｓｉ‐Ａｌ系合金（センダスト）、Ｆｅ‐Ｎｉ系合金（パーマロイ）、Ｆｅ‐Ｃｕ‐Ｎｉ系合金（パーマロイ）、Ｆｅ‐Ｃｏ系合金（パーメンジュール）、Ｆｅ‐Ｃｒ‐Ｓｉ系合金（電磁ステンレス鋼）、Ｎｄ‐Ｆｅ‐Ｂ系合金（希土類磁石）、Ｓｍ‐Ｆｅ‐Ｎ系合金（希土類磁石）、Ａｌ‐Ｎｉ‐Ｃｏ系合金（アルニコ磁石）及びフェライトからなる群より選ばれる少なくとも一種からなる磁性粉であってよい。フェライトは、例えば、スピネルフェライト、六方晶フェライト、又はガーネットフェライトであってよい。金属元素含有粉は、Ｃｕ‐Ｓｎ系合金、Ｃｕ‐Ｓｎ‐Ｐ系合金、Ｃｕ−Ｎｉ系合金、又はＣｕ‐Ｂｅ系合金等の銅合金であってもよい。金属元素含有粉は、上記の元素及び組成物のうち一種を含んでよく、上記の元素及び組成物のうち複数種を含んでもよい。
【００２８】
金属元素含有粉の比重は、７．０以上１０．０以下、又は７．０以上９．０以下であってよい。比重が上記範囲内である金属元素含有粉は、例えば、鉄粉、銅粉、Ｆｅ‐Ｃｒ‐Ｓｉ系合金、及びＮｄ‐Ｆｅ‐Ｂ系合金からなる群より選ばれる少なくとも一種であってよい。粘性に乏しい従来のペーストが、比重が７．０以上である重い金属元素含有粉を含む場合、金属元素含有粉が自重によってペースト内を移動して局所に偏在し易い。換言すれば、粘性に乏しい従来のペーストが、比重が７．０以上である重い金属元素含有粉を含む場合、金属元素含有粉がペースト内で均一に分散し難い。一方、本実施形態では、比重が７．０以上である重い金属元素含有粉であっても、上述の理由により、ペースト中で均一に分散し易い。
【００２９】
金属元素含有粉は、Ｆｅ単体及びＦｅ系合金のうち少なくともいずれかを含んでよい。Ｆｅ系合金は、例えば、Ｆｅ‐Ｓｉ‐Ｃｒ系合金、又はＮｄ‐Ｆｅ‐Ｂ系合金であってよい。ペーストが、金属元素含有粉としてＦｅ単体及びＦｅ系合金のうち少なくともいずれかを含む場合、高い占積率を有し、且つ磁気特性に優れる成形体をペーストから作製し易い。
【００３０】
ペーストは、互いに比重が異なる少なくとも二種類の金属元素含有粉を含んでよい。比重が異なる二種類の金属元素含有粉の組合せは、例えば、鉄粉及び銅粉、鉄粉及びアルミニウム粉、鉄粉及びチタン粉であってよい。二種類の金属元素含有粉の比重の差が３．０以上５．０以下であってよい。比重の差が３．０以上５．０以下である二種類の金属元素含有粉の組合せは、例えば、鉄粉及びアルミニウム粉の組合せ、又は鉄粉及びチタン粉の組合せであってよい。粘性に乏しい従来のペーストが、比重が異なる二種類以上の金属元素含有粉を含む場合、比重の差に起因して、金属元素含有粉がペースト内で均一に分散し難く、局所に偏在し易い。例えば、比重が大きい金属元素含有粉が自重によってペースト内を移動して、沈降し易い。その結果、二種以上の金属元素含有粉其々に由来する物性が、ペースト全体にわたって均一に付与され難い。一方、本実施形態に係るペーストに含まれる樹脂組成物の粘度は５Ｐａ・ｓ以上である。その結果、二種以上の金属元素含有粉の比重の差が大きい場合であっても、金属元素含有粉の移動及び局在が樹脂組成物の高い粘性によって抑制され、各金属元素含有粉がペースト内で均一に分散し易い。二種類以上の金属元素含有粉を含むペースト全体の組成が均一になり易いため、二種類以上の金属元素含有粉其々に由来する所望の物性が、ペースト全体に均一に付与され易い。以上のことから、本実施形態に係るペーストは、例えば、合金化が困難である複数種の金属粉末を、所望の配合比で含むことができる。また本実施形態に係るペーストは、合金化により個々の金属単体に由来する物性が損なわれてしまうような複数種の金属粉末を含む場合であっても、個々の金属単体に由来する物性を損なうことなく兼ね備えることができる。
【００３１】
金属元素含有粉を構成する個々の粒子の形状は、特に限定されない。個々の粒子は、例えば、球状、扁平形状、又は針状であってよい。金属元素含有粉の平均粒子径は、例えば、好ましくは２０〜３００μｍ、より好ましくは４０〜２５０μｍであってよい。ペーストは、平均粒子径が異なる複数種の金属元素含有粉を含んでよい。平均粒子径が大きい金属元素含有粉の間に形成される隙間に、平均粒子径が小さい別の金属元素含有粉が充填されることで、ペーストにおける金属元素含有粉の占積率が高まる。金属元素含有粉の粒度分布は、例えば、篩い分けによる重量測定、又はレーザー回折・散乱装置等の測定機器を用いた分析）に基づいて算出される。
【００３２】
硬化剤は、低温から室温の範囲でエポキシ樹脂を硬化させる硬化剤と、加熱に伴ってエポキシ樹脂を硬化させる加熱硬化型硬化剤と、に分類される。低温から室温の範囲でエポキシ樹脂を硬化させる硬化剤は、例えば、脂肪族ポリアミン、ポリアミノアミド、及びポリメルカプタン等である。加熱硬化型硬化剤は、例えば、芳香族ポリアミン、酸無水物、フェノールノボラック樹脂、及びジシアンジアミド（ＤＩＣＹ）等である。
【００３３】
低温から室温の範囲でエポキシ樹脂を硬化させる硬化剤を用いた場合、エポキシ樹脂の硬化物のガラス転移点は低く、エポキシ樹脂の硬化物は軟らかい傾向がある。その結果、ペーストから形成された成形体も軟らかくなり易い。一方、成形体の耐熱性を向上させる観点から、硬化剤は、好ましくは加熱硬化型の硬化剤、より好ましくはフェノール樹脂、さらに好ましくはフェノールノボラック樹脂であってよい。特に硬化剤としてフェノールノボラック樹脂を用いることで、ガラス転移点が高いエポキシ樹脂の硬化物が得られ易い。その結果、成形体の耐熱性及び機械強度が向上し易い。
【００３４】
フェノール樹脂は、例えば、アラルキル型フェノール樹脂、ジシクロペンタジエン型フェノール樹脂、サリチルアルデヒド型フェノール樹脂、ノボラック型フェノール樹脂、ベンズアルデヒド型フェノールとアラルキル型フェノールとの共重合型フェノール樹脂、パラキシリレン及び／又はメタキシリレン変性フェノール樹脂、メラミン変性フェノール樹脂、テルペン変性フェノール樹脂、ジシクロペンタジエン型ナフトール樹脂、シクロペンタジエン変性フェノール樹脂、多環芳香環変性フェノール樹脂、ビフェニル型フェノール樹脂、及びトリフェニルメタン型フェノール樹脂からなる群より選ばれる少なくとも一種であってよい。フェノール樹脂は、上記のうちの２種以上から構成される共重合体であってもよい。市販のフェノール樹脂としては、例えば、荒川化学工業株式会社製のタマノル７５８、又は日立化成株式会社製のＨＰ−８５０Ｎ等を用いてもよい。
【００３５】
フェノールノボラック樹脂は、例えば、フェノール類及び／又はナフトール類と、アルデヒド類と、を酸性触媒下で縮合又は共縮合させて得られる樹脂であってよい。フェノールノボラック樹脂を構成するフェノール類は、例えば、フェノール、クレゾール、キシレノール、レゾルシン、カテコール、ビスフェノールＡ、ビスフェノールＦ、フェニルフェノール及びアミノフェノールからなる群より選ばれる少なくとも一種であってよい。フェノールノボラック樹脂を構成するナフトール類は、例えば、α−ナフトール、β−ナフトール及びジヒドロキシナフタレンからなる群より選ばれる少なくとも一種であってよい。フェノールノボラック樹脂を構成するアルデヒド類は、例えば、ホルムアルデヒド、アセトアルデヒド、プロピオンアルデヒド、ベンズアルデヒド及びサリチルアルデヒドからなる群より選ばれる少なくとも一種であってよい。
【００３６】
硬化剤は、例えば、１分子中に２個のフェノール性水酸基を有する化合物であってもよい。１分子中に２個のフェノール性水酸基を有する化合物は、例えば、レゾルシン、カテコール、ビスフェノールＡ、ビスフェノールＦ、及び置換又は非置換のビフェノールからなる群より選ばれる少なくとも一種であってよい。
【００３７】
ペーストは、上記のうち一種のフェノール樹脂を備えてよく、ペーストは、上記のうち複数種のフェノール樹脂を備えてもよい。ペーストは、上記のうち一種の硬化剤を備えてよく、ペーストは、上記のうち複数種の硬化剤を備えてもよい。
【００３８】
エポキシ樹脂中のエポキシ基と反応する硬化剤中の活性基（フェノール性ＯＨ基）の比率は、エポキシ樹脂中のエポキシ基１当量に対して、好ましくは０．５〜１．５当量、より好ましくは０．９〜１．４当量、さらに好ましくは１．０〜１．２当量であってよい。硬化剤中の活性基の比率が０．５当量未満である場合、硬化後のエポキシ樹脂の単位重量当たりのＯＨ量が少なくなり、樹脂組成物（エポキシ樹脂）の硬化速度が低下する。また硬化剤中の活性基の比率が０．５当量未満である場合、得られる硬化物のガラス転移温度が低くなったり、硬化物の充分な弾性率が得られなかったりする。一方、硬化剤中の活性基の比率が１．５当量を超える場合、ペーストから形成された成形体の硬化後の機械的強度が低下する傾向がある。ただし、硬化剤中の活性基の比率が上記範囲外である場合であっても、本発明に係る効果は得られる。
【００３９】
硬化促進剤は、例えば、エポキシ樹脂と反応してエポキシ樹脂の硬化を促進させる組成物であれば限定されない。硬化促進剤は、例えば、アルキル基置換イミダゾール、又はベンゾイミダゾール等のイミダゾール類であってよい。ペーストは、一種の硬化促進剤を備えてよく、複数種の硬化促進剤を備えてもよい。硬化促進剤は、ペーストから形成された成形体の機械的強度を向上させたり、ペーストの保存安定性を向上させたりする。
【００４０】
硬化促進剤の配合量は、硬化促進効果が得られる量であればよく、特に限定されない。ただし、樹脂組成物の吸湿時の硬化性及び流動性を改善する観点からは、硬化促進剤の配合量は、１００質量部のエポキシ樹脂に対して、好ましくは０．１〜３０質量部、より好ましくは１〜１５質量部であってよい。硬化促進剤の含有量は、エポキシ樹脂及び硬化剤の質量の合計に対して０．００１質量部以上５質量部以下であることが好ましい。硬化促進剤の配合量が０．１質量部未満である場合、十分な硬化促進効果が得られ難い。硬化促進剤の配合量が３０質量部を超える場合、ペーストの保存安定性が低下し易い。ただし、硬化促進剤の配合量及び含有量が上記範囲外である場合であっても、本発明に係る効果は得られる。
【００４１】
カップリング剤は、樹脂組成物と金属元素含有粉との密着性を向上させ、ペーストから形成される成形体の可撓性及び機械的強度を向上させる。カップリング剤は、例えば、シラン系化合物（シランカップリング剤）、チタン系化合物、アルミニウム化合物（アルミニウムキレート類）、及びアルミニウム／ジルコニウム系化合物からなる群より選ばれる少なくとも一種であってよい。シランカップリング剤は、例えば、エポキシシラン、メルカプトシラン、アミノシラン、アルキルシラン、ウレイドシラン、酸無水物系シラン及びビニルシランからなる群より選ばれる少なくとも一種であってよい。特に、アミノフェニル系のシランカップリング剤が好ましい。ペーストは、上記のうち一種のカップリング剤を備えてよく、上記のうち複数種のカップリング剤を備えてもよい。
【００４２】
ペーストの環境安全性、リサイクル性、成形加工性及び低コストのために、ペーストは難燃剤を含んでよい。難燃剤は、例えば、臭素系難燃剤、鱗茎難燃剤、水和金属化合物系難燃剤、シリコーン系難燃剤、窒素含有化合物、ヒンダードアミン化合物、有機金属化合物及び芳香族エンプラからなる群より選ばれる少なくとも一種であってよい。ペーストは、上記のうち一種の難燃剤を備えてよく、上記のうち複数種の難燃剤を備えてもよい。
【００４３】
本実施形態に係るペーストは、例えば、金属元素含有粉、樹脂組成物及び有機溶媒を均一に混錬・攪拌することより、作製されてよい。混錬・攪拌の方法・手段は、特に限定されず、例えば、撹拌羽根、自公転式撹拌、又はボールミルであってよい。有機溶媒は、樹脂組成物を溶解する液体であればよく、特に限定されない。有機溶媒は、例えば、アセトン、メチルエチルケトン、メチルイソブチルケトン、ベンゼン、トルエン、カルビトールアセテート、ブチルカルビトールアセテート、シクロヘキサノン及びキシレンからなる群より選ばれる少なくとも一種であってよい。作業性の観点から、有機溶媒は常温で液体であることが好ましく、且つ有機溶媒の沸点が６０℃以上１５０℃以下であることが好ましい。
【００４４】
ペーストから成形体を形成し、成形体から有機溶媒を除去することにより、樹脂組成物が金属元素含有粉を構成する個々の粒子の表面に付着する。粒子の表面に付着した樹脂組成物は、結合材（バインダ）として機能し、金属元素含有粉を構成する個々の粒子同士を互いに結着する。その結果、成形体は、所望の形状を維持することができる程度の機械的強度を有することができる。ペーストから形成された成形体の乾燥又は熱処理により、Ｂステージの成形体を作製してよい。さらに、Ｂステージの成形体の熱処理により、成形体中の樹脂組成物を硬化させてよい。つまり、ペーストからＣステージの成形体を作製してよい。ペーストに含まれる金属元素含有粉の組成又は組合せに応じて、成形体の電磁気的特性又は熱伝導性等の諸特性を自在に制御し、成形体を様々な工業製品又はそれらの原材料に利用することができる。ペーストを用いて製造される工業製品は、例えば、自動車、医療機器、電子機器、電気機器、情報通信機器、家電製品、音響機器、及び一般産業機器であってよい。例えば、ペーストが金属元素含有粉としてＦｅ‐Ｓｉ‐Ｃｒ系合金又はフェライト等の磁性粉を含む場合、ペーストから形成された成形体（例えばシート）は、ＥＭＩフィルタ等のインダクタの原材料（例えば磁心）として利用されてよい。ペーストが金属元素含有粉として永久磁石の粉末を含む場合、ペーストはボンド磁石の原材料として利用されてよい。ペーストが金属元素含有粉として鉄粉と銅粉とを含む場合、ペーストから形成された成形体（例えばシート）は、電磁波シールドとして利用されてよい。
【実施例】
【００４５】
以下では実施例及び比較例により本発明をさらに詳細に説明するが、本発明はこれらの例によって何ら限定されるものではない。
【００４６】
（実施例１）
エポキシ樹脂５０．００ｇ、フェノールノボラック樹脂のブチルカルビトールアセテート溶液６６．４５ｇ、硬化促進剤のブチルカルビトールアセテート溶液５．００ｇ、及びシランカップリング剤４．７１ｇを計り取り、これらの原料を６５０ｍｌの軟膏容器に容れた。
【００４７】
エポキシ樹脂としては、ＤＩＣ株式会社製の「ＥＰＩＣＲＯＮ８５０Ｓ」を用いた。
【００４８】
フェノールノボラック樹脂（硬化剤）としては、日立化成株式会社製の「ＨＰ８５０Ｎ」を用いた。フェノールノボラック樹脂のブチルカルビトールアセテート溶液のＮＶ（不揮発分の含有量）は、４３．０質量％であった。
【００４９】
硬化促進剤としては、四国化成株式会社製の「２ＰＺ−ＣＮ」を用いた。硬化促進剤のブチルカルビトールアセテート溶液のＮＶ（不揮発分の含有量）は、１０質量％であった。
【００５０】
シランカップリング剤としては、信越シリコーン株式会社製の「ＫＢＭ−５７３」を用いた。
【００５１】
軟膏容器内の全原料を自公転撹拌機で攪拌・混合することにより、バインダ樹脂ワニスを得た。自公転撹拌機としては、シンキー株式会社製の「ＡＲＥ−５００」を用いた。攪拌・混合工程では、自公転撹拌機の公転速度を５分間１０００ｒｐｍに維持し、続いて公転速度を１分間２０００ｒｐｍに維持した。バインダ樹脂ワニスのうち、有機溶媒（ブチルカルビトールアセテート等）を除く残りの部分が、実施例１の樹脂組成物に相当する。
【００５２】
上記のバインダ樹脂ワニス７．５３ｇ、鉄アモルファス合金粉６５ｇ、及びカルボニル鉄粉３０ｇを計り取り、これらを１５０ｍｌの軟膏容器に容れた。鉄アモルファス合金粉の比重は６．７であった。カルボニル鉄粉の比重は７．８であった。軟膏容器内の原料を、自公転撹拌機を用いて公転速度１０００ｒｐｍで４０秒撹拌した。軟膏容器内の原料を自公転撹拌機で計５回撹拌することにより、実施例１のペーストを得た。鉄アモルファス合金粉及びカルボニル鉄粉が、実施例１の金属元素含有粉に相当する。
【００５３】
実施例１のペーストに含まれる樹脂組成物の質量Ｍと、実施例１のペーストに金属元素含有粉の質量ｍとから、実施例１のｍ／（ｍ＋Ｍ）を算出した。実施例１のｍ／（ｍ＋Ｍ）は下記表１に示される。実施例１のペーストに含まれる樹脂組成物の２５℃における粘度を、東機産業株式会社製のＴＶ−３３型粘度計（コーンプレートタイプ、ロータコード０４（３°×Ｒ１４）、５ｒｐｍ）により測定した。実施例１のペーストに含まれる樹脂組成物の２５℃における粘度は、下記表１に示される。
【００５４】
（実施例２）
エポキシ樹脂５０．００ｇ、フェノールノボラック樹脂のブチルカルビトールアセテート溶液６７．８８ｇ、硬化促進剤のブチルカルビトールアセテート溶液５．００ｇ、及びシランカップリング剤４．７１ｇを計り取り、これらの原料を６５０ｍｌの軟膏容器に容れた。
【００５５】
エポキシ樹脂としては、ＤＩＣ株式会社製の「ＥＰＩＣＲＯＮ８５０‐ＬＣ」を用いた。
【００５６】
フェノールノボラック樹脂（硬化剤）としては、日立化成株式会社製の「ＨＰ８５０Ｎ」を用いた。フェノールノボラック樹脂のブチルカルビトールアセテート溶液のＮＶ（不揮発分の含有量）は、４３．０質量％であった。
【００５７】
硬化促進剤としては、四国化成株式会社製の「２ＰＺ−ＣＮ」を用いた。硬化促進剤のブチルカルビトールアセテート溶液のＮＶ（不揮発分の含有量）は、１０質量％であった。
【００５８】
シランカップリング剤としては、信越シリコーン株式会社製の「ＫＢＭ−５７３」を用いた。
【００５９】
軟膏容器内の全原料を自公転撹拌機で攪拌・混合することにより、バインダ樹脂ワニスを得た。自公転撹拌機としては、シンキー株式会社製の「ＡＲＥ−５００」を用いた。攪拌・混合工程では、自公転撹拌機の公転速度を５分間１０００ｒｐｍに維持し、続いて公転速度を１分間２０００ｒｐｍに維持した。バインダ樹脂ワニスのうち、有機溶媒（ブチルカルビトールアセテート等）を除く残りの部分が、実施例２の樹脂組成物に相当する。
【００６０】
上記のバインダ樹脂ワニス４．５４ｇ、鉄アモルファス合金粉６５ｇ、及びカルボニル鉄粉３２ｇを計り取り、これらを１５０ｍｌの軟膏容器に容れた。鉄アモルファス合金粉の比重は６．７であった。カルボニル鉄粉の比重は７．８であった。軟膏容器内の原料を、自公転撹拌機を用いて公転速度１０００ｒｐｍで４０秒撹拌した。軟膏容器内の原料を自公転撹拌機で計５回撹拌することにより、実施例２のペーストを得た。鉄アモルファス合金粉及びカルボニル鉄粉が、実施例２の金属元素含有粉に相当する。
【００６１】
実施例２のペーストに含まれる樹脂組成物の質量Ｍと、実施例２のペーストに金属元素含有粉の質量ｍとから、実施例２のｍ／（ｍ＋Ｍ）を算出した。実施例２のｍ／（ｍ＋Ｍ）は下記表１に示される。実施例１と同様の方法で、実施例２のペーストに含まれる樹脂組成物の２５℃における粘度を測定した。実施例２のペーストに含まれる樹脂組成物の２５℃における粘度は、下記表１に示される。
【００６２】
（実施例３）
アクリル樹脂２１９．６ｇ、エポキシ樹脂のブチルカルビトールアセテート溶液３９．８４ｇ、フェノールノボラック樹脂のブチルカルビトールアセテート溶液１７．３２ｇ、硬化促進剤のブチルカルビトールアセテート溶液２．００ｇ及びシランカップリング剤４．５ｇを計り取り、これらの原料を６５０ｍｌの軟膏容器に容れた。
【００６３】
アクリル樹脂としては、ナガセケムテックス株式会社製の「ＨＴＲ−８６０−Ｐ３」を用いた。アクリル樹脂のＮＶ（不揮発分の含有量）は、１２．５質量％であった。アクリル樹脂のポリスチレン換算の重量平均分子量は、８０万であった。
【００６４】
エポキシ樹脂としては、日本化薬株式会社製の「ＮＣ３０００−Ｈ」を用いた。エポキシ樹脂のブチルカルビトールアセテート溶液のＮＶ（不揮発分の含有量）は、５０．２質量％であった。
【００６５】
フェノールノボラック樹脂（硬化剤）としては、日立化成株式会社製の「ＨＰ８５０Ｎ」を用いた。フェノールノボラック樹脂のブチルカルビトールアセテート溶液のＮＶ（不揮発分の含有量）は、４３．０質量％であった。
【００６６】
硬化促進剤としては、四国化成株式会社製の「２ＰＺ−ＣＮ」を用いた。硬化促進剤のブチルカルビトールアセテート溶液のＮＶ（不揮発分の含有量）は、１０質量％であった。
【００６７】
シランカップリング剤としては、信越シリコーン株式会社製の「ＫＢＭ−５７３」を用いた。
【００６８】
軟膏容器内の全原料を自公転撹拌機で攪拌・混合することにより、バインダ樹脂ワニスを得た。自公転撹拌機としては、シンキー株式会社製の「ＡＲＥ−５００」を用いた。攪拌・混合工程では、自公転撹拌機の公転速度を５分間１０００ｒｐｍに維持し、続いて公転速度を１分間２０００ｒｐｍに維持した。バインダ樹脂ワニスのうち、有機溶媒（ブチルカルビトールアセテート等）を除く残りの部分が、実施例３の樹脂組成物に相当する。
【００６９】
上記のバインダ樹脂ワニス８．８５ｇ、鉄アモルファス合金粉６５ｇ、及びカルボニル鉄粉３３ｇを計り取り、これらを１５０ｍｌの軟膏容器に容れた。鉄アモルファス合金粉の比重は６．７であった。カルボニル鉄粉の比重は７．８であった。軟膏容器内の原料を、自公転撹拌機を用いて公転速度１０００ｒｐｍで４０秒撹拌した。軟膏容器内の原料を自公転撹拌機で計５回撹拌することにより、実施例３のペーストを得た。鉄アモルファス合金粉及びカルボニル鉄粉が、実施例３の金属元素含有粉に相当する。
【００７０】
実施例３のペーストに含まれる樹脂組成物の質量Ｍと、実施例３のペーストに金属元素含有粉の質量ｍとから、実施例３のｍ／（ｍ＋Ｍ）を算出した。実施例３のｍ／（ｍ＋Ｍ）は下記表１に示される。実施例１と同様の方法で、実施例３のペーストに含まれる樹脂組成物の２５℃における粘度を測定した。実施例３のペーストに含まれる樹脂組成物の２５℃における粘度は、下記表１に示される。
【００７１】
（比較例１）
エポキシ樹脂のブチルカルビトールアセテート溶液３９．８４ｇ、フェノールノボラック樹脂のブチルカルビトールアセテート溶液１７．３２ｇ、硬化促進剤のブチルカルビトールアセテート溶液２．００ｇ、及びシランカップリング剤４．５ｇを計り取り、これらの原料を６５０ｍｌの軟膏容器に容れた。
【００７２】
エポキシ樹脂としては、日本化薬株式会社製の「ＮＣ３０００−Ｈ」を用いた。エポキシ樹脂のブチルカルビトールアセテート溶液のＮＶ（不揮発分の含有量）は、５０．２質量％であった。
【００７３】
フェノールノボラック樹脂（硬化剤）としては、日立化成株式会社製の「ＨＰ８５０Ｎ」を用いた。フェノールノボラック樹脂のブチルカルビトールアセテート溶液のＮＶ（不揮発分の含有量）は、４３．０質量％であった。
【００７４】
硬化促進剤としては、四国化成株式会社製の「２ＰＺ−ＣＮ」を用いた。硬化促進剤のブチルカルビトールアセテート溶液のＮＶ（不揮発分の含有量）は、１０質量％であった。
【００７５】
シランカップリング剤としては、信越シリコーン株式会社製の「ＫＢＭ−５７３」を用いた。
【００７６】
軟膏容器内の全原料を自公転撹拌機で攪拌・混合することにより、バインダ樹脂ワニスを得た。自公転撹拌機としては、シンキー株式会社製の「ＡＲＥ−５００」を用いた。攪拌・混合工程では、自公転撹拌機の公転速度を５分間１０００ｒｐｍに維持し、続いて公転速度を１分間２０００ｒｐｍに維持した。バインダ樹脂ワニスのうち、有機溶媒（ブチルカルビトールアセテート等）を除く残りの部分が、比較例１の樹脂組成物に相当する。
【００７７】
上記のバインダ樹脂ワニス６．８１ｇ、鉄アモルファス合金粉６５ｇ、及びカルボニル鉄粉３０ｇを計り取り、これらを１５０ｍｌの軟膏容器に容れた。鉄アモルファス合金粉の比重は６．７であった。カルボニル鉄粉の比重は７．８であった。軟膏容器内の原料を、自公転撹拌機を用いて公転速度１０００ｒｐｍで４０秒撹拌した。軟膏容器内の原料を自公転撹拌機で計５回撹拌することにより、比較例１のペーストを得た。鉄アモルファス合金粉及びカルボニル鉄粉が、比較例１の金属元素含有粉に相当する。
【００７８】
比較例１のペーストに含まれる樹脂組成物の質量Ｍと、比較例１のペーストに金属元素含有粉の質量ｍとから、比較例１のｍ／（ｍ＋Ｍ）を算出した。比較例１のｍ／（ｍ＋Ｍ）は下記表１に示される。実施例１と同様の方法で、比較例１のペーストに含まれる樹脂組成物の２５℃における粘度を測定した。比較例１のペーストに含まれる樹脂組成物の２５℃における粘度は、下記表１に示される。
【００７９】
［安定性の評価］
実施例１〜３及び比較例１其々のペースト３０ｇを計り取り、各ペーストを個別に３０ｍｌのガラス瓶に容れた。ガラス瓶内の各ペーストを室温で２４時間静置し続けた。２４時間静置された後の実施例１〜３其々のペーストを目視で観察した。２４時間静置された後の実施例１〜３其々のペーストでは、金属元素含有粉が沈降していかなった。つまり、２４時間静置された後の実施例１〜３其々のペーストにおいて、金属元素含有粉が分散していた。一方、１時間静置された後の比較例１のペーストを目視で観察した。１時間静置された後の比較例１のペーストでは、金属元素含有粉がガラス瓶の底に沈降しており、液状成分がペーストの表面に溜まっていた。
【００８０】
［分散性の評価］
実施例１〜３及び比較例１其々のペーストを個別にバーコータでＰＥＴフィルム上に塗布して、各ペーストからなる塗膜を個別に形成した。各塗膜の厚みは５０μｍに調整された。乾燥機を用いて各塗膜を１４０℃で１時間加熱することにより、乾燥した。乾燥後の各塗膜を目視で観察した。実施例１〜３のペーストから形成された塗膜のいずれも均質であった。つまり、実施例１〜３のペーストから形成された塗膜内において金属元素含有粉が均一に分散していた。一方、比較例１のペーストから形成された塗膜は不均質であり、塗膜の周辺部に滲みがあった。つまり、比較例１のペーストから形成された塗膜内において金属元素含有粉は均一に分散していなかった。
【００８１】
【表１】
2018203811.tif 000002
【産業上の利用可能性】
【００８２】
本発明に係るペーストは、例えば、インダクタの磁心の材料に用いられる。